(57)【特許請求の範囲】
【請求項１】
金属基板（Ｓ）上に少なくとも３層のアノード層複合体（Ａ１、Ａ２、Ａ３）が配置されており、
アノード層複合体の個々の層が、それぞれ酸化イットリウム安定化二酸化ジルコニウム（ＹＳＺ）およびニッケルを含んでおり、
アノード層複合体の層が、基板からの間隔が増すにつれてより小さい平均粒径のニッケル含有粉末を含んでおり、
アノード層複合体の最後の、電解質との接触のために設けられた層が、４μｍ未満の平均表面粗さＲｑを示すことを特徴とする、高温燃料電池のための基板支持されたアノード。
【請求項２】
アノード層複合体の最後の層が、ニッケル相での平均孔径４μｍ未満または全体の平均孔径１．５μｍ未満を有する、請求項１に記載のアノード。
【請求項３】
クロム含有率が６５重量％超のクロム基合金から成るか、またはクロム含有率が２０〜３０重量％で、Ｍｘが希土類金属、Ｓｃ、Ｔｉ、Ａｌ、Ｍｎ、Ｍｏ、もしくはＣｏの群の少なくとも１種の元素もしくは酸化物であるフェライトＦｅＣｒＭｘ合金から成る金属基板を備えた、請求項１または２に記載のアノード。
【請求項４】
平均孔径が５〜６０μｍの間、特に２０〜５０μｍの間の金属基板を備えた、請求項１〜３のいずれか一つに記載のアノード。
【請求項５】
金属基板とアノード層複合体の第１の層との間に配置された拡散バリアを備えた、請求項１〜４のいずれか一つに記載のアノード。
【請求項６】
アノード層複合体の第１の層が、ニッケル相での平均孔径４〜１５μｍ、または全体の平均孔径１〜８μｍを有する、請求項１〜５のいずれか一つに記載のアノード。
【請求項７】
アノード層複合体の第２の層が、ニッケル相での平均孔径２〜７μｍ、または全体の平均孔径０．５〜４μｍを有する、請求項１〜６のいずれか一つに記載のアノード。
【請求項８】
金属基板上に少なくとも３層のアノード層複合体が施与され、
その際、アノード層複合体の個々の層が、それぞれ酸化イットリウム安定化二酸化ジルコニウム（ＹＳＺ）およびニッケルを含んでおり、
原料粉末が、アノード層複合体の少なくとも第１および第２の層では二峰性の粒径分布を有しており、
少なくとも、使用されるニッケル含有粉末の平均粒径が、層ごとに小さくなり、これによりアノード層複合体の最後の層に関しては表面粗さＲｑが４μｍ未満になることを特徴とする、高温燃料電池のための基板支持されたアノードの製造方法。
【請求項９】
アノード層複合体の最後の層でのニッケル含有粉末の平均粒径が最大０．５μｍである、請求項８に記載の方法。
【請求項１０】
使用される金属基板が、７〜１５μｍの間の平均表面粗さＲｑを示す、請求項８または９に記載の方法。
【請求項１１】
金属基板上にアノード層複合体を施与する前に拡散バリアが施与される、請求項８〜１０のいずれか一つに記載の方法。
【請求項１２】
アノード層複合体の第１の層のために、平均粒径が０．５〜１．５μｍの間の８ＹＳＺ粉末、および平均粒径が３〜２０μｍの間のニッケル含有粉末が使用される、請求項８〜１１のいずれか一つに記載の方法。
【請求項１３】
アノード層複合体の第１の層のために、８ＹＳＺ粉末が２０〜４０重量％の割合で使用される、請求項８〜１２のいずれか一つに記載の方法。
【請求項１４】
アノード層複合体の第１の層が、２〜８μｍの間の平均表面粗さＲｑを示す、請求項８〜１３のいずれか一つに記載の方法。
【請求項１５】
アノード層複合体の第２の層のために、平均粒径が０．５〜１．５μｍの間の８ＹＳＺ粉末、および平均粒径が０．７〜４μｍの間のニッケル含有粉末が使用される、請求項８〜１４のいずれか一つに記載の方法。
【請求項１６】
アノード層複合体の第２の層のために、８ＹＳＺ粉末が２０〜４０重量％の割合で使用される、請求項８〜１５のいずれか一つに記載の方法。
【請求項１７】
アノード層複合体の最後の層のために、平均粒径が約０．１〜０．３μｍの８ＹＳＺ粉末、および平均粒径が約０．１〜０．５μｍのニッケル含有粉末が使用される、請求項８〜１６のいずれか一つに記載の方法。
【請求項１８】
アノード層複合体の最後の層のために、８ＹＳＺ粉末が５〜２０重量％の割合で使用される、請求項８〜１７のいずれか一つに記載の方法。
【請求項１９】
アノード層複合体の第２の層が、５μｍ未満の二乗平均平方根粗さＲｑを示す、請求項８〜１８のいずれか一つに記載の方法。
【請求項２０】
薄膜電解質（Ｅ）がアノード層複合体（Ａ１、Ａ２、Ａ３）上に施与され、特にＰＶＤ法またはゾル・ゲル法により施与される、請求項８〜１９のいずれか一つに記載の方法。
【請求項２１】
カソード（Ｋ）が薄膜電解質上に施与され、かつその場（in situ）焼結される、請求項２０に記載の方法。
【発明の詳細な説明】
【技術分野】
【０００１】
本発明は、高温燃料電池、特に酸化物セラミックス燃料電池のためのアノードならびにその製造に関する。このアノードは、金属基板支持型の高温燃料電池において使用されるアノードである。
【背景技術】
【０００２】
酸化物セラミックス燃料電池（英語：Ｓｏｌｉｄ  Ｏｘｉｄｅ  Ｆｕｅｌ  Ｃｅｌｌ、ＳＯＦＣ）は、今日では６５０〜１０００℃の運転温度で運転される高温燃料電池である。このタイプの電池セルの、気密性電解質は、金属酸化物から成る固体セラミックス材料を含んでおり、この固体セラミックス材料は、酸素イオンを伝導することはできるが、電子には絶縁性に作用する。カソードも一般的にセラミックス材料から製造されており、このセラミックス材料は、イオンも電子も伝導する。アノードは、ニッケルと酸化イットリウム安定化二酸化ジルコニウムの混合物、いわゆるサーメットから製造されており、このサーメットも同様にイオンおよび電子を伝導する。
【０００３】
平型の酸化物セラミックス燃料電池の開発においては、以下に簡単に紹介する様々なコンセプトが存在した。
【０００４】
ＳＯＦＣの第１世代は、たいていは酸化イットリウム安定化二酸化ジルコニウム（ＹＳＺ）から成る比較的厚い電解質（約１５０μｍ）を備えた電解質支持型セルのコンセプトを基礎としていた。この支持コンポーネントの両側に、多孔質電極が施与された。アノードは一般的に、金属材料と酸化物材料、多くはＮｉとＹＳＺから成るサーメットから成っていた。カソードは、ペロブスカイト構造を有する酸化物、例えばランタン−ストロンチウム−マンガナイト（ＬＳＭ）またはランタン−ストロンチウム−コバルト−フェライト（ＬＳＣＦ）を含んでいた。
【０００５】
電解質のイオン伝導性を十分に高めるため、この燃料電池は８５０〜１０００℃の間の狭い温度範囲内の温度で運転される。しかしながらこの高い運転温度は、運転管理および使用する材料への要求が高い点が不利であり、インターコネクタおよび熱交換器として一般的に用いられる鋼は、この高い温度のせいで使用できない。目標とされたのは、また目標であるのは、高温燃料電池の運転管理を中温で行えるようにし、これにより、出力損失を引き起こすことなく安価な材料を使用できるようにすることである。
【０００６】
ＳＯＦＣの第２世代では、８００℃未満の運転温度も実現可能な、いわゆるアノード支持型のコンセプトに変わった。アノード支持型燃料電池は、より自由なスタックデザインを可能にするだけでなく、低い運転温度と共に、最低運転温度から最高運転温度までの温度範囲を広げることも可能にする。アノード支持型燃料電池の場合、比較的厚く（最低で約２００μｍ、一般的には２００〜１５００μｍ）、機械的に支持するセラミックスアノード基板が、薄く、電気化学的に活性なアノード機能層と結合されている。両方とも一般的に、多孔質のニッケル／ＹＳＺサーメット（ＹＳＺ：酸化イットリウム安定化二酸化ジルコニウム）から成り、次いでこのサーメット上に、比較的薄い気密性電解質が施与される。その際、基板とアノード機能層は、しばしば組成（典型的にはニッケルと酸化イットリウム安定化二酸化ジルコニウム）ではなく、一貫して、使用される粒径だけが異なる。アノード機能層上には、約１０μｍ厚の気密性ＹＳＺ電解質層が配置される。ＬＳＭの代わりにＬＳＣＦカソードを使用する場合は、ＬＳＣＦとＹＳＺが化学的に適合しないので、電解質とＬＳＣＦカソードの間にしばしばＧＣＯ（ガドリニウム−酸化セリウムまたは同意で酸化ガドリニウムをドープした二酸化セリウム）から成る拡散バリアが設けられる。この拡散バリアは、ＬＳＣＦとＹＳＺとの反応、特に電気絶縁性中間相の形成を阻止する。
【０００７】
熱サイクル性および機械的安定性に関する運転挙動をさらに改善するため、ならびに運転温度を６００〜７５０℃へとさらに低下させるために、いわゆる第３世代として、金属の支持基板をベースとする、電解質の薄膜系が提供されている。これに代わるものとして、高いイオン伝導性を有する材料から成る比較的厚い電解質層も提供されている（例えば、酸化ガドリニウムをドープした二酸化セリウムＣＧＯ、または酸化スカンジウムで完全に安定化された二酸化ジルコニウム、例えば１０Ｓｃ１ＣｅＳＺ）。幾種類かの金属合金、特にある種のフェライト鋼は、緻密性のインターコネクタとしての実施においても、多孔質の支持基板としても、セル層によく適合した熱膨張と共に、このような燃料電池では運転のために必要とされる優れた長期挙動（例えば高い耐食性および耐クリープ性）も有する。同時に古典的なＹＳＺ／ＬＳＭ複合カソードが、ＬＳＣＦから成るカソード層と電解質側でのＣＧＯから成る中間層とを含む２層カソードに置き換えられた。
【０００８】
金属支持型の酸化物セラミックス燃料電池は、金属材料の機械的特性および好ましい原料価格の故に、適用技術における大きな潜在可能性を有している。基板支持型燃料電池は、目標とされる適用のために、包括的には以下の特性および制限範囲を達成するべきである。
（１）基板の高い電子伝導性、
（２）酸化性雰囲気中でも還元性雰囲気中でも高い基板の耐食性、
（３）金属基板の、セラミックス層に適合した熱膨張率、好ましくは１０〜１２×１０−６Ｋ−１の間、
（４）基板の、使用される燃料ガスに対する十分なガス透過性、つまり少なくとも３０〜５０Ｖｏｌ％の気孔率、
（５）平坦で隙間のないコーティングを可能にするための、基板の表面粗さの低減。
【０００９】
さらにアノードが、アノード機能層において十分な触媒活性を示し、かつ十分な機械的安定性および不可侵性、特に基板表面での優れた付着性を有するべきである。施与されたアノード層に対する最高焼結温度は、還元性雰囲気中では１４００℃を明らかに下回るべきであり、特に約１２００℃であることが望ましい。
【００１０】
ただし金属支持型ＳＯＦＣを製造するには、特に金属支持体の高温耐性がセラミックス支持体より低いことから、燃料電池の機能層を施すために別の手法を選択しなければならない。その際、解決すべきことは、常に、多孔質金属基板の大きな表面粗さであり、この表面粗さは、アノード機能層および薄い電解質層のためには、明らかに低減させなければならない。原理的には、粉末技術を用いて粒径を次第に小さくした、複数の層を使用することによる段階づけにより、表面粗さの問題を軽減することができる。特に、小さな厚さ（５μｍ未満）の緻密な電解質を低い温度で製造できる方法、例えば気相成長またはゾル・ゲル技術のためには、表面粗さは非常にクリティカルなパラメータであることが分かっている。
【００１１】
温度耐性の低い金属基板を、緻密なセラミックスの電解質でコーティングするために、過去には熱溶射や様々な焼結手法が使用された。熱溶射の場合、溶融させたセラミックス粒子の高速の衝突および基板表面での急激な冷却（急速凝固）により、一般的には多孔質の層状構造が生じ、この層状構造は、複数のさらなる層を施与することで初めて十分な気密性を示す。これにより、従来の非金属アノード支持型燃料電池に比べて電解質層の厚さが約５〜１０μｍから約４０μｍへと上昇する点が不利である。電解質の層厚の上昇は、オーム抵抗を有意に上昇させる。この抵抗は、成長した凝固体（ｓｐｌａｔｓ）の界面にある孔によってさらに大きくなるので、これまでは、従来の非金属支持型燃料電池と同等の出力密度を達成できなかった。
【００１２】
従来のセラミックス基板の場合のように懸濁液中またはペースト中の粉末を用いて作業し、この粉末をコーティング後に焼結のため熱処理する焼結手法を用いる製造は、金属支持型ＳＯＦＣの場合、とりわけ基板により予め規定される最高温度により制限される。セラミックス基板を備えた従来の燃料電池に使用される電解質の材料または粉末は、必要な気密性を示す層へと緻密化するために、たいていは１３５０℃以上を必要とする。しかしながら、金属基板のために低くされた焼結温度では、これを実現できなくなる。例えば、後のセル運転を妨げる金属間相がＮｉ含有アノード内で生成されることを回避するには、基板として使用されるＦｅＣｒ合金のために、１２００℃を超えない温度を目標としなければならない。
【００１３】
［１］からは、例えばＣｅｒｅｓ  Ｐｏｗｅｒ  Ｌｔｄ．の燃料電池が知られており、この場合、約２００〜３００μｍ厚の、穴の開いたフェライト鋼製フィルムから成る支持体が使用される。続いてこの上に、湿式吹付けまたはスクリーン印刷のような従来の方法により、Ｎｉサーメットと、酸化ガドリニウムをドープした二酸化セリウム（ＣＧＯ）とから成る、層厚が１０〜２０μｍの間の厚い層としてアノードが施与され、一方で同様にＣＧＯから成る電解質は、電気泳動プロセスにより１０〜３０μｍの間の層厚でその上に施される。特に電気泳動プロセスによる高い充填密度により、１０００℃未満の温度で焼結を行うことができる。
【００１４】
［２］にはさらに金属支持型ＳＯＦＣの製造が開示されており、この場合、気孔率が８０Ｖｏｌ％超の金属基板として、ＦｅＣｒＡｌＹ合金から成る不織布構造と共に、ＣｒｏＦｅｒ２２ＡＰＵから成る金属編物および焼結冶金により製造された多孔質の板がテストされた。約５０μｍ厚で気孔率が２０Ｖｏｌ％超のＮｉ／ＺｒＯ２サーメットアノードがプラズマ溶射され、これに対しＹＳＺから成る緻密で厚さ約４０μｍの電解質層の製造には、高速ノズルを使用したＤＣ真空プラズマ溶射法が適用された。
【００１５】
金属支持型ＳＯＦＣを製造するためのさらなる方法は、薄いアノード支持型セルを、既に焼結した状態の、より厚い金属基板上にラミネートすることである［３］。この方法の欠点は、製造に手間がかかること、およびまさにセルの幾何形状が比較的大きい場合に両方のコンポーネントの付着性に問題があることである。上にラミネートされる薄いアノード支持型セルの製造が既に、金属基板なしでも使用可能な従来のアノード支持型セルと同じ技術的な手間を必要とする。この場合、焼結は、酸化性雰囲気中におき高温（約１４００℃）で行われ、これは、還元性雰囲気中での金属成分の焼結とは異なる炉の技術を必要とする。
【００１６】
金属基板／アノードユニット上に電解質コーティングを施与するためのさらなる選択肢として、特に薄い電解質層を目指す場合、ＰＶＤプロセスも挙げることができる（ＰＶＤ＝Ｐｈｙｓｉｃａｌ  Ｖａｐｏｕｒ  Ｄｅｐｏｓｉｔｉｏｎ、例えばスパッタリングまたは電子ビーム蒸着）。
【先行技術文献】
【特許文献】
【００１７】
【特許文献１】ＷＯ２００８／００３１１３
【非特許文献】
【００１８】
【非特許文献１】P. Attryde、A. Baker、S. Baron、A. Blake、N. P. Brandon、D. Corcoran、D. Cumming、A. Duckett、K. El-Koury、D. Haigh、M, Harrington、C, Kidd、R. Leah、G. Lewis、C. Matthews、N. Maynard、T. McColm、A. Selcuk、M. Schmidt、R. Trezona、L. Verdugo、「Stacks and System based around metal supported SOFCs operating at 500 - 600℃」、Electrochemical Proceedings Volume 2005-07、Vol. 1、113〜122頁[2005]
【非特許文献２】G. Schiller「Metallgestuetzte SOFC-Zellen」Fortbildungsseminar Werkstofffragen der Hochtemperatur-Brennstoffzelle、Deutsche Gesellschaft fuer Materialkunde（編）、Juelich、2006年4月26〜28日（講演および原稿）
【非特許文献３】H.J. ChoおよびG.M. Choi：Fabrication and characterization of Ni-supported solid oxide fuel cell、Solid State Ionics 180 [11-13]、792〜795 (2009)
【非特許文献４】T.S. Smith「Morphological Characterization of Porous Coatings.」：「Quantitative Characterization and Performance of Porous Implants for Hard Tissue Applications」、ASTM STP953、J.E. Lemmons編、American Society for Testing and Materials、Philadelphia、1987の中の92〜102頁
【非特許文献５】M.I. Mendelson「Average Grain Size in Polycrystalline Ceramics」、J. Am. Ceram. Soc. 52 [8] (1969)、443〜446
【発明の概要】
【発明が解決しようとする課題】
【００１９】
本発明の課題は、８５０℃未満、特に６５０〜７５０℃の間の運転温度で、優れた出力で運転することができ、従来技術に基づいてこれまで可能であったより簡単に製造することができる、できるだけ薄い気密性電解質層を備えた、金属支持型の効果的な酸化物セラミックス燃料電池（ＳＯＦＣ）を提供することである。
【課題を解決するための手段】
【００２０】
本発明の課題は、請求項１のすべての特徴を備えた、金属支持型ＳＯＦＣのためのアノード層複合体、および請求項８に基づく製造方法によって解決される。金属支持型ＳＯＦＣのためのアノード層複合体または製造方法の有利な実施形態は、それぞれの従属請求項に示されている。
【００２１】
本発明の課題は、有利には、その上に厚さ１０μｍ未満の気密性薄膜電解質を、物理気相成長（ＰＶＤ、例えばスパッタリングもしくは電子ビーム蒸着）またはゾル・ゲル技術により施与することができる、金属支持型ＳＯＦＣのためのアノード層複合体によって解決される。このためにアノード層複合体の表面は、本発明に従い、平均表面粗さＲｑが４μｍ未満、好ましくは３μｍ未満、および特に好ましくは２μｍ未満で、二乗平均平方根微小粗さＲμｑが１μｍ未満、好ましくは０．６μｍ未満の平滑な表面を有する。アノード層複合体の表面またはアノード層複合体の最後の層の平均孔径は、１．５μｍ未満、好ましくは０．８μｍ未満であることが好ましい。これは、粗いニッケル相とより細かいセラミックス相によって達成される（二峰性の粒径分布）。アノード層複合体の表面でのまたは最後の層内のニッケル相の平均孔径は、４μｍ未満、好ましくは３μｍ未満である。
【００２２】
表面を物理的に特徴づけるために粗さを用いることができる。断面曲線を光学的に測定し（共焦点レーザトポグラフ）、ＤＩＮ  ＥＮ  ＩＳＯ  １１５６２および４２８７に基づき、フィルタリングした粗さ曲線および粗さを算出した。トレース長さ（ｌｔ）、評価長さ（ｌｎ）、および基準長さ（ｌｒ）は、ＤＩＮ  ＥＮ  ＩＳＯ  ４２８８に基づいて選択した。ＤＩＮ  ＥＮ  ＩＳＯ  ４２８７に基づき、算術平均粗さＲａは、粗さ曲線のすべての輪郭曲線値の数値の算術平均値を示している。二乗平均平方根粗さＲｑは、すべての輪郭曲線値の二乗平均平方根値であり、算術平均粗さＲａより強く偏差に重みをつける。本発明の枠内では、二乗平均平方根粗さＲｑを平均表面粗さとも言う。平均粗さ深度Ｒｚは、ＤＩＮ  ＥＮ  ＩＳＯ  ４２８７に基づき、すべての基準長さの個々の粗さ深度の算術平均と定義される。その際、個々の粗さ深度とは、基準長さ内で最も高い山と最も深い溝の間隔を意味している。この場合、評価長さ全体が、同じ大きさの５つの相次ぐセグメント（基準長さ）に区分けされている。Ｒｚ値は、最も深い谷と最も高い山により決定されるので、この値は、特に使用した測定方法に左右される。ここで使用した光学的な方法とは違い、例えば機械的な触針法では、使用する先端部の幾何形状によっては、鋭角な谷のすべてが捕捉できるのではないことを考慮しなければならない。
【００２３】
ＤＩＮ  ＥＮ  ＩＳＯ  ４２８８では、断面曲線の、粗さ算定に際して無視される波形部分（長い波長）と本来の粗さ部分（短い波長）への分類が、達する粗さに応じたフィルタカットオフ波長によって規定されている。つまり例えば、算術平均粗さＲａが０．０２μｍ超〜２．００μｍ以下の場合には、０．８ｍｍのカットオフ波長λｃが規定されている（ｌｒ＝λｃ）。しかしながら、特に気相から成長した層（ＰＶＤ）に関しては、この波長の起伏は、層の品質および密度に対してまだ重要な意味をもっておらず、明らかにより短い波長での起伏が重要である。したがって本発明では、ＤＩＮに基づく粗さと共に、その他では同じ評価長さ全体での０．１５ｍｍのカットオフ波長に基づく、いわゆる微小粗さを使用する。これに関し、常にｌｒ＝λｃが適用されなければならないことから、それに応じて基準長さの数（普通は５）が増える。これに対応し、微小粗さはＲμａ、Ｒμｑ、およびＲμｚで表された。
【００２４】
焼結した層の特性を説明するためのさらなる特徴的なパラメータとして、平均孔径および焼結粒径を用いることができる。両方の数値尺度とも、任意の組織体、また開放気孔性の組織体でも、せん断面の走査型電子顕微鏡写真での直線切片法により決定することができる。このためにはまず、写真において、コントラストの違い、粒子形状、または元素分析（例えばエネルギー分散型Ｘ線分光法、ＥＤＸ）により、個々の相（Ｎｉ粒子、８ＹＳＺ粒子、孔）を相応に標識し、次に統計学的に直線を記入し、異なる相の間の移行部において交差点を標識する。こうして生じた、それぞれの相内の線分区間の全長の平均値が、その相の平均交差線長さを示す（例えば孔）。この平均交差線長さは、対応する幾何学的係数との掛け算により、実際の粒径または孔径に換算される。この幾何学的係数としては、参考資料［４］に基づき、通常利用される１４面体粒子の周りの孔のモデル概念を採用して１．６８の値が、および粒径には１．５６の値［５］が用いられた。
【００２５】
本発明において、Ｎｉ相内の平均孔径と言う場合は、これにより、Ｎｉ粒子によって形成される間隙に関する尺度を意味している。この間隙は、部分的に８ＹＳＺ粒子で充填されており（図４）、この８ＹＳＺ粒子はＮｉ相の孔径には考慮されない。
【００２６】
さらに、本発明において焼結粒径と言う場合は、組織体から形態学的に読み取り可能な粒径を意味している。試料は、分析前にエッチングされず、考察する相の内部の粒界は考慮されないままであって、材料と孔の移行部または別の材料相への移行部だけが考慮される。
【００２７】
最大孔径は、走査型電子顕微鏡による一連の写真を基に、すべての孔の最大内径から決定された。その際、孔の内径とは、孔内に延びている最も大きな直線区間の長さを意味している。
【００２８】
顕微鏡による撮影の際に、確定すべき孔径および粒径に応じて相応の倍率に注意を払うことが当業者に委ねられている。特に、確定すべき孔径または粒径は、なおも解像されると同時に、また画像フレームによって完全に捕捉されなければならない。
【００２９】
アノード層複合体とは、製造されたＳＯＦＣにおいてアノードの機能を担っており、つまり導電性で多孔質であり、かつ燃料ガスの改質および電気化学的酸化のための触媒成分（ニッケル）を含んでいる少なくとも３層の層系を意味している。電解質とアノードの界面には、１〜１５μｍ厚のいわゆるアノード機能層が存在し、このアノード機能層の組成はアノードの組成と一致しているが、その電気化学的転化率を高めるために、一般的により細かく構造化されている。このアノード機能層は、本発明の枠内ではアノード層複合体に属している。したがって本発明によるアノード層複合体は、少なくとも２つのアノード層および少なくとも１つのアノード機能層を有しており、この場合、（第１のまたは一番下の）アノード層は、金属基板との接触のために設けられており、（最後のまたは一番上の）アノード機能層は、電解質との接触のために設けられている。
【００３０】
これらの特性を有するアノード層複合体は、有利には、機械的に支持する基板をベースとし、少なくとも２層のアノードとアノード機能層により段階づけられた層複合体によって可能にすることができる。その際、適切な原料粉末の選択および比率、原料粉末の粒径分布、ならびに製造される個々の層の層厚の選択が重要である。
【００３１】
本発明によれば、ＳＯＦＣのための機械的支持部品として、多孔質の金属基板が用いられる。基板の気孔率は、有利には、２０〜７０Ｖｏｌ％の間、特に３０〜６０Ｖｏｌ％の間であることが望ましい。一般的には、層厚が２００〜１５００μｍの間の基板が使用される。好ましくは、基板の平均孔径は５〜６０μｍ、有利には２０〜５０μｍ、および特に有利には２５〜４５μｍである。この平均孔径は、３０〜８０μｍの焼結粒径と相関関係にあり、これにより材料は、より細かい組織体とは異なり有利な耐食性を有している。
【００３２】
金属基板の材料としては、フェライト系ＦｅＣｒＭｘ合金も、クロム基合金も適している。ＦｅＣｒＭｘ合金は、鉄と共に、決まってクロムを１６〜３０重量％の間の含有率で含んでおり、これに加え、さらに少なくとも１種の合金元素を０．０１〜２重量％の割合で含んでおり、この合金元素は、希土類金属もしくはその酸化物、例えばＹ、Ｙ２Ｏ３、Ｓｃ、Ｓｃ２Ｏ３の群、またはＴｉ、Ａｌ、Ｍｎ、Ｍｏ、もしくはＣｏの群に由来する。
【００３３】
適切なフェライト鋼の例として、ここではフェロクロム（１．４７４２）、ＣｒＡｌ２０−５（１．４７６７）、およびＴｈｙｓｓｅｎ  ＫｒｕｐｐのＣｒｏｆｅｒ２２ＡＰＵ、ＴｅｃｈｎｅｔｉｃｓのＦｅＣｒＡｌＹ、日立金属のＺＭＧ２３２、新日本製鐵のＳＵＳ４３０ＨＡおよびＳＵＳ４３０Ｎａ、ならびにＰｌａｎｓｅｅのすべての粉末冶金法によるＯＤＳ鉄基合金、例えばＩＴＭ  Ｆｅ−２６Ｃｒ−（Ｍｏ、Ｔｉ、Ｙ２Ｏ３）を挙げておく。
【００３４】
その代わりに、多孔質の金属基板としてクロム基合金、つまりクロム含有率が６５重量％超の、例えばＣｒ５ＦｅｌＹまたはＣｒ５ＦｅｌＹ２Ｏ３を使用することもできる。
【００３５】
気密性薄膜電解質の施与は、その下にあるアノード機能層に対し、表面粗さおよび表面孔径に関してある種の要求を課する。二乗平均平方根粗さＲｑが４μｍ未満、好ましくは３μｍ未満、特に２μｍ未満、および二乗平均平方根微小粗さＲμｑが１μｍ未満、好ましくは０．６μｍ未満、または有利な平均孔径が１．５μｍ未満、好ましくは０．８μｍ未満という形での所望の特性は、本発明に従い、少なくとも３層の段階的なアノード層構造により達成することができる。同時にこのアノード層構造は、さらに強度、伝導性、最高１２００℃の焼結温度での付着性、および触媒機能に関する必要な要求を満たさなければならない。このために、ニッケル相の平均焼結粒径がセラミックス相の焼結粒径の少なくとも２倍の大きさである二峰性の焼結粒径を、相応の原料粒径により調整する。最後のアノード層内のニッケル相の平均孔径は、４μｍ未満、好ましくは３μｍ未満である。この孔は、部分的にセラミックス相の粒子により充填されており、この粒子が、全体としての平均孔径を前述の値に引き下げる。
【００３６】
焼結中および後のセル運転中に、金属基板とアノードサーメットの金属Ｎｉ相との間で金属の相互拡散が起こるのを阻止するため、金属基板は、好ましくは、ランタン含有率およびストロンチウム含有率が異なる、異なってドープされたランタン−ストロンチウム−マンガナイト（ＬＳＭ）またはランタン−ストロンチウム−クロマイト（ＬＳＣＲ）から成る、非常に薄いセラミックスの拡散バリアでコーティングされている。拡散バリアの層厚は、最大５０μｍであり得るが、好ましくは０．５〜５μｍの間が有利である。この場合、施与した拡散バリアは、層厚が非常に小さいので、金属基板の表面特性を、孔径および粗さに関してほとんど変化させない。
【００３７】
本発明によれば、表面粗さおよび表面孔径を小さくするために、例えば拡散バリアを備えた金属基板をベースとし、湿式化学的手法、好ましくはスクリーン印刷により、基板と化学的に適合するセラミックスから成る第１のアノード層が施与される。このようなセラミックスは、例えばニッケル粒子と酸化イットリウム安定化二酸化ジルコニウム（ＹＳＺ）から成る混合物を、またはニッケル粒子およびドープされた酸化セリウム（ＣＧＯ）から成る混合物も、含むことができる。その際、ＹＳＺとしては、完全安定化二酸化ジルコニウムも、部分安定化二酸化ジルコニウムも（３ＹＳＺ、８ＹＳＺ、１０ＹＳＺ）考慮される。拡散バリアを備えた金属基板の表面は、一般的に二乗平均平方根粗さＲｑが７〜１５μｍの間であり、二乗平均平方根微小粗さＲμｑは５〜１２μｍである。光学的に確定された平均孔径は２０〜５０μｍの間である。
【００３８】
この第１のアノード層が金属支持体内に侵入するのを阻止すると同時に、最高１２００℃でセラミックス成分の十分な焼結を達成するために、本発明に従い、ＹＳＺ粉末に対するＮｉ含有粉末の二峰性の粒径分布を有する粉末混合物が使用され、その際、Ｎｉ含有粉末の割合は、５０重量％超、有利にはしかも６０〜８０重量％である。Ｎｉ含有粉末としては純Ｎｉ粉末を使用することが有利である。その際、使用されるＹＳＺ粉末の平均粒径は、好ましくは０．５〜１．５μｍの間であり、さらに好ましくは０．６μｍである。使用されるＮｉ粉末の平均粒径は、好ましくは３〜２０μｍの間であり、さらに好ましくは５μｍである。第１の層には、１０〜８０μｍの間の層厚を選択することが有利である。
【００３９】
ＮｉおよびＹＳＺから成る第２のアノード層も、湿式化学的な手法により第１のアノード層上に施与され、第１の層と同一の要求が繰り返されるものだが、ただしその際、粗さおよび孔径はさらに低下する。
【００４０】
これは、第２のアノード層に使用される粉末混合物が、第１のアノード層内に侵入しないかまたは少ししか侵入せず、ただし金属基板内には侵入しないような、第１のアノード層より低い二峰性の粒径分布を有することによって達成される。この層に関しても、Ｎｉ含有粉末の割合は、５０重量％超、有利にはしかも６０〜８０重量％で選択される。Ｎｉ含有粉末としては純Ｎｉ粉末を使用することが有利である。使用されるＹＳＺ粉末の平均粒径は同様に０．５〜１．５μｍの間であり、好ましくは０．６μｍであるのに対し、第２の層に使用されるＮｉ粉末の平均粒径は、０．７〜４μｍ、好ましくは１．２μｍにすぎず、ただし必ず第１のアノード層の場合より小さい。この場合、選択された粉末粒径、およびこの第２の層の有利には１０〜５０μｍの間の施与層厚は、粗さおよび孔径を第１の層よりも明らかに小さくする。
【００４１】
この第２のアノード層、または場合によっては、それぞれ使用されるＮｉ粉末の平均粒径をより小さくしたさらなるアノード層上には、アノード層複合体の最後の（一番上の）層として、ＮｉＯおよびＹＳＺから成る活性アノード機能層が、同様に湿式化学的に（スクリーン印刷、浸漬コーティング、スリップキャスト）施与され、このアノード機能層は、これまでに知られているアノード支持型ＳＯＦＣのアノード機能層に比べて明らかに高い少なくとも８０重量％のＮｉＯ割合を有しており、これにより、還元性雰囲気中での最高１２００℃の焼結後に、十分な層伝導性がもたらされる。
【００４２】
粗さおよび孔径をさらに小さくするため、第２の層またはさらなる中間層よりもう一段低い平均粒径分布のＮｉＯ粉末およびＹＳＺ粉末が使用される。小さな粒子直径が必要なことから、このアノード機能層では、一般的に純Ｎｉ粉末の代わりにＮｉＯが使用される。なぜなら純ニッケル粉末は、表面積が大きいので、一貫して非常に速く空気中の酸素により酸化ニッケルへと反応するからである。最後の層（アノード機能層）には、平均粒径が０．１〜０．３μｍのＹＳＺ粉末および平均粒径が０．１〜０．５μｍのＮｉＯ粉末を使用することが望ましい。層厚は、有利には１〜１５μｍの間であることが望ましい。
【００４３】
全体として、本発明に従い、アノードの機能を有する少なくとも３層の層系が製造され、この層系では、電解質との接触のために設けられた最後の層（アノード機能層）の二乗平均平方根粗さＲｑが４μｍ未満、好ましくは２μｍ未満の値を示し、二乗平均平方根微小粗さＲμｑが１μｍ未満、好ましくは０．６μｍ未満の値を示し、この層の平均孔径は最大で１．５μｍ、好ましくは０．２〜０．８μｍの間である。これに関し、やむを得ない場合には、前述の３つの層のほかに、さらなるアノード層または場合によってはさらなるアノード機能層も施与する必要がある。
【００４４】
ベースとなる基板またはその上に配置された拡散バリアの特性（粗さおよび平均孔径）から、一番上のアノード機能層の所望の特性に至るため、すなわち厚さ１０μｍ未満の気密性薄膜電解質が問題なく施与されることを保証するために、それぞれ平均粒径をより小さくした層が何層必要であるかの選択は、当業者に委ねることができる。これに関し、対応するパラメータの例を実施の部に示している。
【００４５】
このやり方で製造され、かつ前述の特性を備えたアノード（アノード層複合体）は、その後、焼結されることが好ましい。焼結温度は特に１３００℃未満である。これに続いて、アノード層複合体を薄膜電解質でコーティングすることができる。このコーティングは、アノード層複合体の焼結後に行うことが好ましい。薄膜電解質をアノード層複合体の最後の層に適応させるために、アノード層複合体と薄膜電解質の間にさらなる適応層を配置することができる。これにより、電解質層の均質な成長が助けられる。このために、例えば適応層の平均孔径をアノード層複合体の最後の層の平均孔径より小さくすることにより、適応層の材料特性を、アノード層複合体の最後の層よりも良好に電解質に適合させる。
【００４６】
薄膜電解質の施与には、方法として例えば気相成長、特にＰＶＤ（Ｐｈｙｓｉｃａｌ  Ｖａｐｏｕｒ  Ｄｅｐｏｓｉｔｉｏｎ）またはゾル・ゲル技術が適している。その際、電解質の層厚は、オーム抵抗をできるだけ低く保つために、１０μｍを超えないことが望ましい。有利な形態は、層厚１０μｍ未満の気密性電解質を含んでいる。
【００４７】
電解質上にはさらに、任意選択で拡散バリア層である中間層を挟んで、好ましくはランタン−ストロンチウム−コバルト−フェライト（ＬＳＣＦ）から成る高出力カソードを湿式化学的に施すことができる。
【００４８】
セル製造プロセス中にはもはや層複合体全体を焼結しないことが有利であり、その際、セルの運転を開始する際に１２００℃未満の温度でその場焼結することが有利である。
【００４９】
以下に、具体的な例示的実施形態、表、および幾つかの図に基づいて本発明をより詳しく説明する。ただしこの説明は、当分野の当業者が、場合によっては、使用する基板の大枠の条件または施与すべき薄膜電解質の要求に対応して、本発明による教示の枠内で、材料、層厚、または選択される粒径に関するある程度の変更を、本発明に属すると見なす立場にさせるものである。
【図面の簡単な説明】
【００５０】
【図１】拡散バリア（Ｄ）を挟んで金属基板（Ｓ）上に配置されており、少なくとも２つのアノード層（Ａ１、Ａ２）およびアノード機能層（Ａ３）を含む本発明によるアノード層複合体（Ａ）の概略的な構造を示す図である。
【図２】、多孔質の金属基板（Ｓ）上の本発明によるアノード層複合体に現れている段階的な構造の大まかなせん断面を電解質を伴わずに示す写真である。
【図３】基板およびアノード層複合体の破断面の近視野写真である。
【図４】第１のアノード層のせん断面の写真である。
【発明を実施するための形態】
【００５１】
図１は、拡散バリア（Ｄ）を挟んで金属基板（Ｓ）上に配置されており、少なくとも２つのアノード層（Ａ１、Ａ２）およびアノード機能層（Ａ３）を含む本発明によるアノード層複合体（Ａ）の概略的な構造を示している。このアノード層複合体上には、続いて有利には薄膜電解質（Ｅ）およびカソード（Ｋ）を施与することができる。
【００５２】
従来技術に基づいて挙げた欠点は、特に物理気相成長（ＰＶＤ）またはゾル・ゲル技術により製造され、適切なアノード上に施与した薄膜電解質により克服することができる。その際、非常に薄い気密性電解質（＜１０μｍ）には、一般的に、Ｒｑが４μｍ未満で、Ｒμｑが１μｍ未満で、Ｒμｚが２μｍ未満の表面粗さが必要であるか、または有利である。
【００５３】
このために本発明は、有利には、その上に厚さ１０μｍ未満の気密性薄膜電解質（Ｅ）をＰＶＤ技術またはゾル・ゲル技術により施与することが可能な、金属支持型ＳＯＦＣのためのアノード層複合体（Ａ）を説明する。
【００５４】
支持体としては、Ｐｌａｎｓｅｅ社製の、気孔率が３０〜６０Ｖｏｌ％でＩＴＭから成る多孔質金属基板（Ｓ）を用いる。
【００５５】
焼結中および後のセル運転中に、金属基板と金属アノードとの間で金属の相互拡散が起こるのを阻止するために、金属基板（Ｓ）は、ＬＳＭから成る、セラミックスの拡散バリア（Ｄ）でコーティングされている。ＬＳＣＲまたはＣＧＯから成る拡散バリア（Ｄ）も考えられる。拡散バリアの層厚は、一般的に約１〜３μｍである。
【００５６】
層厚が０．１〜５０μｍの拡散バリアは、例えばＷＯ２００８／００３１１３（特許文献１）からも知られている。
【００５７】
気密性薄膜電解質の施与は、その下にある最後のアノード層（アノード層複合体の最後の層、アノード機能層）に対し、粗さおよび孔径に関して、多層の段階的な層構造によって満たされ得る、ある種の要求を課する。同時にこのアノード層構造は、さらに強度、伝導性、最高１２００℃の焼結温度での付着性、および触媒機能に関する必要な要求を満たさなければならず、かつその他の燃料電池コンポーネントに適合した熱膨張率を有さなければならない。
【００５８】
拡散バリア（Ｄ）を備えており、表面粗さＲｑが７〜１５μｍの間であり、微小粗さＲμｑが５〜１２μｍの間であり、平均孔径が２０〜５０μｍの間である金属基板（Ｓ）をベースにして、表面粗さＲｑを５〜６μｍの間の値に、微小粗さＲμｑを３〜４μｍに低下させるために、湿式化学的な手法（スクリーン印刷、浸漬コーティング、スリップキャスト）により、Ｎｉ／８ＹＳＺから成る第１のアノード層（Ａ１）を約４０μｍの層厚で施与する。これに関し、第１のアノード層の全体としての平均孔径は２μｍであり、これは、８ＹＳＺ粒子により充填されたニッケル骨格により実現され、このニッケル骨格は、ニッケル相中での平均孔径が約８μｍである。
【００５９】
この第１のアノード層（Ａ１）が金属支持体（Ｓ）内に侵入するのを阻止すると同時に、１２００℃におけるセラミックス成分の十分な焼結を達成するために、８ＹＳＺ粉末の平均粒径が約０．６μｍであるのに対してＮｉ粉末の平均粒径が５μｍという二峰性の粒径分布および３５重量％のＹＳＺ粉末割合が選択される。８ＹＳＺ粉末の粒径および粉末割合は、さらにこのアノード層の焼結抑制剤の役割を果たさなければならないことからも、この範囲内になければならない。この二峰性は、焼結後の第１のアノード層内でもはっきり現れる。Ｎｉ相での平均焼結粒径は好ましくは約６．５μｍであり、８ＹＳＺ相での平均焼結粒径は好ましくは約０．７μｍである。
【００６０】
第２のアノード層（Ａ２）も、Ｎｉ／８ＹＳＺから成り、湿式化学的な手法により第１のアノード層（Ａ１）上に施与され、第１の層と同一の要求が繰り返されるものだが、ただしその際、粗さおよび孔径はさらに低下しなければならない。これは、二峰性の粒径分布をより低くすることにより達成され、ただし第１のアノード層内に侵入しないかまたは少ししか侵入せず、かつ金属基板内には侵入しないように低くすることによってのみ達成される。これは、Ｎｉ粉末を約１．２μｍの平均粒径および６５重量％の割合で使用することにより達成される。焼結抑制剤および孔形成剤として、８ＹＳＺ粉末（粉末割合は３５重量％）は好ましくは０．６μｍの平均粒径で使用される。この第２のアノード層の層厚は１５μｍに調整され、これに基づき粗さＲｑは５μｍ未満、この場合には２．３μｍ、微小粗さＲμｑは２μｍ未満、この場合には１．０μｍになる。この第２のアノード層の平均孔径は、全体としては１．０〜１．２μｍであり、ニッケル相内での平均孔径は４．０〜４．５μｍの間である。この組織体の平均焼結粒径は、一貫して、ニッケル相に関しては約３μｍ、８ＹＳＺ相に関しては約０．７μｍである。
【００６１】
この第２のアノード層（Ａ２）上には、その後、同様に湿式化学的に（スクリーン印刷、浸漬コーティング、スリップキャスト）、ＮｉＯ／８ＹＳＺから成る活性アノード機能層（Ａ３）が施与され、このアノード機能層は、これまでに知られている、アノード支持型ＳＯＦＣのアノード機能層に比べて明らかに高い８０重量％のＮｉＯ割合を有しており、これにより、還元性雰囲気中での１２００℃の焼結後に、十分な層伝導性がもたらされる。粗さおよび孔径をさらに小さくするために、平均粒径分布が０．３μｍのＮｉＯ粉末および平均粒径が約０．２μｍの８ＹＳＺ粉末が使用される。アノード機能層の層厚は、粗さＲｑが３μｍ未満、この場合には１．３μｍになるよう、３〜６μｍの間で選択された。この層により微小粗さＲμｑは１μｍ未満の値、この場合には０．３７μｍの値に低下する。その際、一般的に全体の平均孔径は約０．６μｍになり、これは、ニッケル相での約２．２μｍの孔径と相関関係にある。第３の層内でも、焼結後の組織体が強い二峰性を示す粒径分布から成っており、すなわち平均焼結粒径は、ニッケル相に関しては約１．５μｍ、８ＹＳＺ相に関しては約０．２５μｍである。
【００６２】
この形成されたアノード機能層（Ａ３）を、その後、完全なアノード層複合体（Ａ１、Ａ２、およびＡ３）と一緒に１３００℃未満の温度で焼結し、続いてまずは適応層で、または直接的に薄膜電解質（Ｅ）でコーティングすることができ、薄膜電解質はＰＶＤ技術またはゾル・ゲル技術により施与される。
【００６３】
次に、好ましくはランタン−ストロンチウム−コバルト−フェライト（ＬＳＣＦ）から成る高出力カソードを湿式化学的に施すことができ、セルの運転を開始する際にその場焼結することができる。
【００６４】
図２、図３、および図４では、本発明によるアノード層複合体、またはこの複合体の個々の層の画像を確認することができる。
【００６５】
図２には、多孔質の金属基板（Ｓ）上の本発明によるアノード層複合体に現れている段階的な構造の大まかなせん断面が電解質を伴わずに示されている。Ｓは基板であり、Ａはアノード層複合体（Ａ１、Ａ２、およびＡ３）を表している。この図では、拡散バリアは、層厚が小さいので識別できない。金属基板の粗い多孔質構造をはっきりと認識することができ、その上には、アノード層構造の個々の層が相次いで施与されている。この例では、ＩＴＭ基板上にアノード層Ａ１〜Ａ３がスクリーン印刷により相次いで施与され、それぞれ乾燥され、続いて一緒に１２００℃で３時間、水素雰囲気中で焼結された。
【００６６】
すべてのペーストで、溶剤としてテルピネオールが、および結合剤としてエチルセルロースが使用された。Ｎｉ：８ＹＳＺの比率は、最初の２つのアノード層に関しては６５：３５重量％であった。その際、Ｖａｌｅ  Ｉｎｃｏ社（Ｖａｌｅ  Ｉｎｃｏ  Ｅｕｒｏｐｅ  Ｌｉｍｉｔｅｄ、Ｌｏｎｄｏｎ、Ｅｎｇｌａｎｄ）のニッケル粉末が使用され、第１のアノード層（Ａ１）に関しては測定した粒径分布がｄ１０＝３．７μｍ、ｄ５０＝１３μｍ、ｄ９０＝４１μｍ（Ｎｉタイプ１２３）、および第２のアノード層（Ａ２）に関してはｄ１０＝０．８μｍ、ｄ５０＝２．４μｍ、ｄ９０＝５μｍ（Ｎｉタイプ１１０）であった。メーカーは、両方の粉末に関し、フィッシャー・サブシーブ・サイザー法による平均粒径をそれぞれ３〜７μｍ（タイプ１２３）および０．８〜１．５μｍ（タイプ１１０）としている。さらに両方ともの層のために、Ｕｎｉｔｅｃ社（ＦＹＴ１３−００５Ｈ、Ｕｎｉｔｅｃ  Ｃｅｒａｍｉｃｓ  Ｌｔｄ．、Ｓｔａｆｆｏｒｄ、ＵＫ）の８ＹＳＺ粉末が使用され、この粉末の粒径は、粉砕および分散工程の後で、ｄ１０＝０．２３μｍ、ｄ５０＝０．５６μｍ、ｄ９０＝１．２μｍであった。メーカーは、未処理の粉末に関して粒径をｄ５０＝１．０６μｍとしている。ペースト中の総固形分は６９．３重量％（Ａ１）および５９．０重量％（Ａ２）で、結合剤含有率（エチルセルロース  ４５ｃｐｓ、Ｓｉｇｍａ−Ａｌｄｒｉｃｈ  Ｃｈｅｍｉｅ  ＧｍｂＨ、Ｔａｕｆｋｉｒｃｈｅｎ）は２．８重量％（Ａ１）および２．４重量％（Ａ２）であった。
【００６７】
提示した粒径は、静的光散乱により決定されており（Ｆｒｉｔｓｃｈ  ａｎａｌｙｓｅｔｔｅ２２、Ｆｒｉｔｓｃｈ  ＧｍｂＨ、Ｉｄａｒ−Ｏｂｅｒｓｔｅｉｎ）、部分的に、別の方法で確定されたメーカーの提示とは相違している。この相違は第一に、不規則に成形された粒子を違ったやり方で測定する測定法自体に起因しており、第二に、達成可能な分散性に起因している。フィッシャー・サブシーブ・サイザー法ではかなり大きな機械的力が粒子に作用する一方で、静的光散乱による測定では粒子はエタノール懸濁液中で超音波により分散され、したがって比較的固い集塊は砕けない。後者は、一般的に製造プロセスにも全体的に当てはまる。
【００６８】
本来のアノード機能層（Ａ３）は、Ｂａｋｅｒ社（Ｍａｌｌｉｎｃｋｒｏｄｔ  Ｂａｋｅｒ，Ｉｎｃ．、Ｐｈｉｌｌｉｐｓｂｕｒｇ、ＵＳＡ）の、予め粉砕され、かつ分散された段階での粒径分布がｄ１０＝０．１４μｍ、ｄ５０＝０．２９μｍ、ｄ９０＝１．２μｍのＮｉＯ、および東ソー社（ＴＺ−８Ｙ、東ソー株式会社、東京、日本）のｄ１０＝０．１２μｍ、ｄ５０＝０．２３μｍ、ｄ９０＝０．３６μｍの８ＹＳＺから成り、その比率は８０：２０重量％、総固形分は５８．４重量％、結合剤含有率（エチルセルロース  １０ｃｐｓ、Ｓｉｇｍａ−Ａｌｄｒｉｃｈ  ＧｍｂＨ）は２．３重量％であった。ＮｉＯ未処理粉末について、メーカーは平均粒径を３μｍ未満とする仕様書を提示しており、この平均粒径は、処理によりそれに対応して小さくなった。８ＹＳＺ粉末について、メーカーは透過型電子顕微鏡検査により決定した平均粒径４０ｎｍを提示している。メーカーはこの平均粒径を０．５８μｍと提示している。この値は、提示された粒径を明らかに超えており、なぜなら原料粉末における個々の粒子が噴霧顆粒へと集結されたからである。これに加え、さらなる加工全体にわたって割れない硬い集塊が生じる。走査型電子顕微鏡写真では、約１５０ｎｍの粒径が確定された。つまり提示された粒径に関しては、常に測定法を考慮しなければならない。
【００６９】
粉末は、それぞれ溶剤中で予め分散し、続いて相応の混合比で粉砕容器内で均質化し、次いで結合剤を含む溶液によりペースト状に加工し、そして３段圧延機（Ｅｘａｋｔ５０、Ｅｘａｋｔ  Ｖｅｒｔｒｉｅｂｓ  ＧｍｂＨ、Ｎｏｒｄｅｒｓｔｅｄｔ）で均質化した。スクリーン印刷には、織りパラメータが１８−１８０（Ａ１用）、２７−０７１（Ａ２用）、および４７−０４５（Ａ３用）のスクリーンを使用した（最初の数字は１ｃｍ当たりの糸数、２番目の数字は糸の太さ［単位μｍ］）。それぞれの層の乾燥は６０℃で行った。３つすべての層を一緒に１２００℃におき水素中で３時間にわたって焼結し、その際、アノード機能層中のＮｉＯが金属ニッケルへと還元された。
【００７０】
構造を分かり易くするために、さらに基板およびアノード層複合体の破断面の近視野写真を撮影した（図３）。層複合体（Ｓ、Ａ１、Ａ２、Ａ３）の段階的な構造も、アノード層内での二峰性の粒径分布も、ここでははっきりと認識できる。より細かい８ＹＳＺ相は、明るいしぶき状の粒子として認識でき、この粒子は、より大きくほぼ円形に見えるＮｉ粒子とは明らかに異なる。多孔質の８ＹＳＺ相は、焼結したＮｉ粒子の間隙をほぼ完全に塞いでいる。
【００７１】
図４では、第１のアノード層のせん断面が撮影された。焼結したニッケル粒子の網状構造（大きな薄灰色の面）と間隙に存在する８ＹＳＺ粒子をはっきりと認識できる。
【００７２】
表には、アノード層複合体に関する測定値がまとめられている。その際、Ａ１およびＡ２の粗さは乾燥した状態で決定され、Ａ３の粗さは焼結した最終状態で決定された。その他では同じ試料に関する乾燥した状態と焼結した状態の粗さが一致することは、さらなる測定によって示された（測定値の１０％未満の差）。特に最後の２つの層、Ａ２およびＡ３に関しては、微小粗さ（λｃ＝１５０μｍ）での違いが、ＤＩＮ規格に基づいて算出された粗さでの違いより大きい。
【００７３】
粗さに関しては、共焦点レーザセンサＬＴ９０１０を備えたレーザトポグラフＣＴ２００（Ｃｙｂｅｒｔｅｃｈｎｏｌｏｇｉｅｓ  ＧｍｂＨ、Ｉｎｇｏｌｓｔａｄｔ）を使用した（測定スポットの大きさは約２μｍ、垂直方向の解像度は１０ｎｍ）。１μｍ毎に測定した断面曲線は、多重反射に由来する個々の誤った信号を最小限に抑えるために、ＤＩＮ規定を適用する前にガウスフィルタ（α＝１ｎ（２）、フィルタ長５μｍ）でフィルタリングされた。
【００７４】
直線法により確定された、焼結した組織体の粒径および孔径に関しては、それぞれのパラメータについて、層のせん断面の走査型電子顕微鏡写真をそれぞれ少なくとも３枚評価した。その際、１枚の写真につき５００〜１０００本の走査線が引かれた。走査電子による撮影のピクセル数が１０２４×７６８ピクセルの場合、基板に関しては、フレーム全体の幅、７００〜１５００μｍ、アノード複合体の第１の層（Ａ１）に関しては６５〜８０μｍ、第２の層（Ａ２）に関しては３０〜６０μｍ、アノード機能層（Ａ３）に関しては５μｍ（８ＹＳＺの粒径用）〜３０μｍ（別のパラメータ）が選択された。粒径に関するデータでは、内部の粒界は考慮せず、外側の形態だけを考慮した。個々の相は、粒子形状の違いまたは僅かなコントラストの違いに基づいて区別し、ＥＤＸ元素分析により確認した。Ｎｉ相と８ＹＳＺ相の焼結粒径の違いが非常にはっきりと現れている。すべての相で、Ｎｉの粒径が８ＹＳＺの粒径の少なくとも４倍の大きさになっている。
【００７５】
静的光散乱により確定された、分散および部分的に粉砕された原料粉末の平均粒径（括弧内はメーカーにより別の方法で決定された粒径）、および層の組成、乾燥した状態（Ａ１、Ａ２）もしくは焼結した状態（Ａ３）での粗さ、ならびにそれぞれの層厚、焼結した状態での粒径および孔径に関するパラメータの例を、下の表に示している。
【００７６】
【表１】
0005540108.tif 000002
【００７７】
本願で引用した文献
[1] P. Attryde, A. Baker, S. Baron, A. Blake, N. P. Brandon, D. Corcoran, D. Cumming, A. Duckett, K. El-Koury, D. Haigh, M, Harrington, C, Kidd, R. Leah, G. Lewis, C. Matthews, N. Maynard, T. McColm, A. Selcuk, M. Schmidt, R. Trezona, L. Verdugo, ,,Stacks and System based around metal supported SOFCs operating at 500 - 600℃", Electrochemical Proceedings Volume 2005-07, Vol. 1, Seiten 113-122 [2005].
[2] G. Schiller; ,,Metallgestuetzte SOFC-Zellen" Fortbildungsseminar Werkstofffragen der Hochtemperatur-Brennstoffzelle, Deutsche Gesellschaft fuer Materialkunde (Hrsg.), Juelich, 26.-28.4.2006 (Vortrag und Manuskript).
[3] H.J. Cho and G.M. Choi: Fabrication and characterization of Ni-supported solid oxide fuel cell, Solid State Ionics 180 [11-13], 792-795 (2009).
[4] T.S. Smith: ,,Morphological Characterization of Porous Coatings." In: ,,Quantitative Characterization and Performance of Porous Implants for Hard Tissue Applications", ASTM STP953, J.E. Lemmons, Hrsg., American Society for Testing and Materials, Philadelphia, 1987, S. 92-102.
[5] M.I. Mendelson: ,,Average Grain Size in Polycrystalline Ceramics", J. Am. Ceram. Soc. 52 [8] (1969), 443-446.
【図１】
0005540108.tif 000003
【図２】
0005540108.tif 000004
【図３】
0005540108.tif 000005
【図４】
0005540108.tif 000006